FR 2478660 A1 19810925 FR 8006198 A 19800320 Cette invention est relative à des peintures contenant du silicate de zinc. A l'heure actuelle, ces peintures sont généralement commercialisées soit en une partie, soit en au moins deux parties, livrées dans des condition- nements séparés, devant etre mélangées avant emploi par l'utilisateur. Ce dernier mode de conditionnement est préféré dans certains cas, en raison de l'instabilité du mélange. Ces peintures au silicate de zinc sont souvent appliquées 'a l'aide de machines automatiques. L'utilisation de telles machines présente divers in convénients a) Cas du conditionnement dans un emballage unique Cette technique présente une certaine instabilité dans le temps, ce qui entraide des problèmes de maintenance et de stockage difficiles à résoudre b) Cas du conditionnement dans deux emballages au moins La dispersion des pigments au moment de l'emploi est aléatoire, ce qui rend difficile l'emploi de tels produits sur des machines automatiques, en raison des risques de bouchage des orifices de pulvérisation. Si les pigments sont présentés dans un mélange dè solvants, on a pu, dans certains cas, constater une floculation de certains pigments lors du mélange avec la partie liant. L'invention se propose de pallier les inconvénients des solutions antérieures en conditionnant les peintures au silicate de zinc de façon 3 exclure de la peinture seulement la partie responsable de l'instabilité en mélange. En conséquence, cette invention concerneune peinture contenant du silicate de zinc, conditionnée en deux parties que l'on mélange lors de l'em- ploi, caractérisée en ce que l'une desditesparties comprend les pigments dispersés dans un vernis et des adjuvants, cependant que l'autre partie est constituée par un silicate réactif, par exemple une solution de silicate d'éthyle dans un solvant compatible. Selon une caractéristique de cette invention, le vernis de la peinture de base peut comprendre, outre les solvants inhérents au vernis, des résines telles que, notamment, des résines hauts polymères linéaires, telles que, par exemple, les résines vinyliques, polyesters, cétoniques, cellulosiques, ou des résines tridimensionnelles naturelles ou artificielles possédant ou non des groupements réactifs, telles que, par exemple, des résines époxydiques, polyuréthanes, etc. Selon une autre caractéristique de cette invention, la partie comprenant les pigments dispersés dans un vernis comprend des agents antisédimentation de rhéologie, des charges, des pigments colorés et/ou anticorrosifs. L'incorporation, selon l'invention, de résines complémentaires au silicate permet d'obtenir des caractéristiques opposées, telles que, notamment : vitesse de séchage et résistance au défaut connu sous le nom de microcraquelage, au-delà de certaines épaisseurs. On a indiqué, dans l'exemple non limitatif ci-après, une composition d'une peinture conditionnée en deux parties selon l'invention. Dans cet exemple, les parties sont données encomposition centésimale. Exemple : 1 ère partie - poudre de zinc........... 85 - charges.................. 8 - résine en solution....... 22 -agent rhéologique......... 0,6 115,6 2ème partie: -silicate d'éthyle en solution: 12 12,0 127,6 Les caractéristiques techniques de la peinture ayant la composition précisée ci-dessus, comparées à celles d'une peinture similaire selon la technique antérieure, sont données ci-après 1" - Epaisseurdufilm sec sans microcraquelage -peinture selon l'invention .............. 120 - peinture du commerce .................. 70 2 - Séchage à 75 du film sec : - peinture selon l'invention. . . - peinture du commerce Remarques Hors poussiere Sec Dur l 5 min 10 min. 4 heures 15 min. 60 min. 6 heures a) On saint que la limite au microcraquelage est une grandeur caractéristique de la qualité et de la fiabilité dans le temps de la protection anti-corrosive. On r-emarque que la peinture selon l'invention apporte un progrès très important par rapport aux peintures actuellement sur le marché b) la rapidité de séchage des peintures selon cette invention est considérable ment supérieure à celle des peintures antérieures. Cette rapidité amélio rée permet l'utilisation sur chaîne de pulvérisation automatique des peintures selon l'invention, le séchage sec ne devant pas, en principe, dépasser 20 minutes, afin de permettre les manutentions en bout de chape. I1 demeure bien entendu que cette inventionn'est pas limitée aux exemples de réalisation décrits et représentés, mais qu'elle en englobe toutes les variantes. REVENDICAT BONS 1 - Peinture contenant du silicate de zinc, présentée en deux parties que l'on mélange au moment de l'emploi, caractérisée en ce que l'une desdites parties comprend les pigments dispersés dans un vernis et des adjuvants, cependant que l'autre partie est constituée par un silicate réactif. 2- Peinture selon la revendication 1, caractérisée en ce que ledit silicate réactif est constitué d'une solution de silicate d'éthyle dans un solvant compatible. 3- Peinture selon l'une des revendications précédentes, caractérisée en ce que le vernis de la peinture de base comprenddes résines. 4 - Peinture selon la revendication 3, caractérisée en ce que lesdites résines sont des résines hauts polymères linéaires, telles que des résines vinyliques, polyesters, cétoniques, cellulosiques. 5- Peinture selon la revendication 3, caractérisée en ce que lesdites résines sont des résines tridimensionnelles, naturelles ou artificielles, telles que des résines époxydiques, polyuréthanes. 6 - Peinture selon l'une quelconque des revendications précédentes, caractérisée en ce que la partie comprenant les pigments dispersés dans un vernis comprend des agents anti-sédimentation de rhéologie, des charges, des pigments colorés et/ou anticorrosifs.